(57)【要約】【課題】重金属吸着材自体から有害重金属類が溶出せず、浄化または処理対象物に含有される単一または複数の有害重金属類を同時に効率よく吸着できる安価な重金属吸着材及び重金属処理方法を提供する。【解決手段】重金属吸着材は、３００〜１１００℃で仮焼したカルシウムアルミネート水和物を主成分とし、好適には、カルシウムアルミネート水和物は、合成カルシウムアルミネート水和物、アルミナセメント水和物、ジェットクリンカ水和物を使用することができる。また、かかる重金属吸着材を、重金属を含有する処理対象物に混合することにより、重金属を有効に処理することができる。【選択図】なし【特許請求の範囲】
【請求項１】
３００〜１１００℃で仮焼したカルシウムアルミネート水和物を主成分とすることを特徴とする重金属吸着材。
【請求項２】
請求項１記載の重金属吸着材において、カルシウムアルミネート水和物が、水酸化カルシウムと金属アルミニウムと水とから合成した合成カルシウムアルミネート水和物であることを特徴とする重金属吸着材。
【請求項３】
請求項２記載の重金属吸着材において、水酸化カルシウムと金属アルミニウムとのモル比が２：１〜１：２の範囲であることを特徴とする重金属吸着材。
【請求項４】
請求項１記載の重金属吸着材において、カルシウムアルミネート水和物が、アルミナセメントまたはジェットクリンカの水和反応によって得られたカルシウムアルミネート水和物であることを特徴とする重金属吸着材。
【請求項５】
請求項１〜４のいずれかの項記載の重金属吸着材において、カルシウムアルミネート水和物が３ＣａＯ・Ａｌ２Ｏ３・６Ｈ２Ｏであることを特徴とする重金属吸着材。
【請求項６】
請求項１〜５いずれかの項記載の重金属吸着材において、更にシリカヒューム、非晶質シリカ、シリカゲル、ゼオライト、酸性白土、活性白土、セピオライト、アタパルジャイト、ベントナイト、カオリン、メタカオリン、バーミキュライト、アロフェン、イモゴライト、アルミナゲル、ベーマイト、ギブサイト、活性アルミナ、カルサイト、ポルトランドセメント、高炉水砕スラグ、フライアッシュ、活性炭、金属アルミニウム粉、鉄粉からなる群より選ばれる少なくとも一種の吸着助剤を含有することを特徴とする重金属吸着材。
【請求項７】
請求項１〜６いずれかの項記載の重金属吸着材を、重金属を含有する処理対象物に混合することを特徴とする重金属処理方法。
【発明の詳細な説明】
【０００１】
【発明の属する技術分野】
本発明は、重金属吸着材及び当該重金属吸着材を用いた重金属処理方法に関し、特に有害重金属類を含有する排水、廃液、焼却灰や汚染土壌等に含まれる重金属を有効に浄化処理することができる重金属吸着材及び重金属処理方法に関する。
【０００２】
【従来の技術】
平成１５年２月１５日から土壌汚染対策法が施行され、六価クロム、モリブデン、砒素、セレン、アンチモン、鉛、カドミウム、水銀、銅、亜鉛、ニッケル等の有害重金属類を含有する工場排水や鉱山廃水等の浄化、汚染土壌や各種廃棄物等の処理等、環境浄化に関するニーズはますます増大している。
【０００３】
これまでに有害重金属類に汚染された土壌の改良方法として、アルミン酸カルシウム（カルシウムアルミネート；ＣａＯ・Ａｌ２Ｏ３、ＣａＯ・２Ａｌ２Ｏ３、３ＣａＯ・Ａｌ２Ｏ３、１２ＣａＯ・７Ａｌ２Ｏ３等）、ハロアルミン酸カルシウム（１１ＣａＯ・７Ａｌ２Ｏ３・ＣａＦ２など）を含有するセメントや、これらの水和物を重金属固定剤またはセメント系固化材として使用する提案が、特開昭５３−１１７５８号公報や特開平１０−２７９９３７号公報に開示されている。
【０００４】
しかしながら、かかるアルミン酸カルシウムやハロアルミン酸カルシウムを多く含有するアルミナセメントやジェットセメントは、汚染土壌等の処理対象物に添加混合した場合、処理対象物を高アルカリ性とするため、高アルカリ性下で難溶性の水酸化物を形成するカドミウムの不溶化には効果があるが、両性金属である鉛に対しては、酸化鉛（ＰｂＯ）や水酸化鉛（Ｐｂ（ＯＨ）２）が、高アルカリ性下では亜鉛酸イオン（ＨＰｂＯ２−）や鉛酸イオン（ＰｂＯ２２−）として再溶解する場合があるため、不溶化効果は不十分である。
【０００５】
さらに六価クロムやモリブデンは、クロム酸イオン（ＣｒＯ４２−）、ニクロム酸イオン（Ｃｒ２Ｏ７２−）、モリブデン酸イオン（ＭｏＯ４２−）等の非常に安定な陰イオンの状態で存在し、高アルカリ性下では難溶性の水酸化物を形成しないため、六価クロムやモリブデンに対する不溶化効果はほとんど期待できない。
【０００６】
また上記提案では、アルミン酸カルシウムやハロアルミン酸カルシウムが、共存する石膏と反応することによって生成するアルミン酸硫酸カルシウム水和物であるエトリンガイト（３ＣａＯ・Ａｌ２Ｏ３・３ＣａＳＯ４・３２Ｈ２Ｏ）による重金属類の固定化方法が開示されているが、エトリンガイトによるクロム酸イオン（ＣｒＯ４２−）、ニクロム酸イオン（Ｃｒ２Ｏ７２−）、モリブデン酸イオン（ＭｏＯ４２−）の吸着量は低く、またエトリンガイトは熱及び化学的に不安定であるため、いずれも実用上において、十分な重金属吸着能力を有するものではない。
【０００７】
【発明が解決しようとする課題】
従って本発明の目的は、重金属吸着材自体から有害重金属類が溶出せず、浄化または処理対象物に含有される単一または複数の有害重金属類を同時に効率よく吸着できる安価な重金属吸着材を提供することである。
また、本発明の他の目的は、排水、廃液、焼却灰、汚染土壌等の重金属を含有する浄化または処理対象物への安定的な直接適用が幅広く可能となる重金属吸着材を提供することである。
本発明の他の目的は、前記本発明の重金属吸着材を用いて、重金属類を含有する排水、廃液、焼却灰や汚染土壌等に含まれる種々の重金属を有効に同時に浄化処理することが可能となる簡便な重金属処理方法を提供することである。
【０００８】
【課題を解決するための手段】
本発明者は、上記した如き課題に鑑みて鋭意研究を重ねた結果、様々な有害重金属類（六価クロム、モリブデン、砒素、セレン、アンチモン、鉛、カドミウム、水銀、銅、亜鉛、ニッケルなど）を広範なｐＨ域で効果的に同時吸着できる安価な重金属吸着材を見出した。
【０００９】
本発明の重金属吸着材は、３００〜１１００℃で仮焼したカルシウムアルミネート水和物を主成分とすることを特徴とする。
好適には、上記本発明の重金属吸着材において、カルシウムアルミネート水和物が、水酸化カルシウムと金属アルミニウムと水とから合成した合成カルシウムアルミネート水和物であることを特徴とする。
好適には、上記本発明の重金属吸着材において、水酸化カルシウムと金属アルミニウムとのモル比が２：１〜１：２の範囲であることを特徴とする。
【００１０】
または好適には、上記本発明の重金属吸着材において、カルシウムアルミネート水和物が、アルミナセメントまたはジェットクリンカの水和反応によって得られたカルシウムアルミネート水和物であることを特徴とする。
好適には、上記本発明の重金属吸着材において、カルシウムアルミネート水和物が３ＣａＯ・Ａｌ２Ｏ３・６Ｈ２Ｏであることを特徴とする。
【００１１】
好適には、上記本発明の重金属吸着材において、更にシリカヒューム、非晶質シリカ、シリカゲル、ゼオライト、酸性白土、活性白土、セピオライト、アタパルジャイト、ベントナイト、カオリン、メタカオリン、バーミキュライト、アロフェン、イモゴライト、アルミナゲル、ベーマイト、ギブサイト、活性アルミナ、カルサイト、ポルトランドセメント、高炉水砕スラグ、フライアッシュ、活性炭、金属アルミニウム粉、鉄粉からなる群より選ばれた少なくとも一種の吸収助剤を含有することを特徴とする。
また、本発明の重金属処理方法は、上記本発明の重金属吸着材を、重金属を含有する処理対象物に混合することを特徴とする。
【００１２】
【発明の実施の形態】
本発明を以下の好適例を用いて説明するが、これらに限定されるものではない。
本発明の重金属吸着材は、カルシウムアルミネート水和物を３００〜１１００℃で仮焼したものを主成分するものである。
ここで、仮焼とは、カルシウムアルミネート水和物を種々の温度で加熱処理することであり、仮焼対象物中の水分（付着水や結晶水）または炭酸ガスを飛散させる程度の温度で加熱処理することを目的とするものをいう。一方、焼成とは、仮焼よりは高温で加熱処理することをいい、対象物を溶融、半溶融または焼結させることを目的とするものである。
【００１３】
本発明の重金属吸着材に用いるカルシウムアルミネート水和物としては、水酸化カルシウムと金属アルミニウムと水とから合成して得られる合成カルシウムアルミネート水和物、あるいはカルシウムアルミネートを多量に含有するセメントまたはクリンカを水和させて得られるカルシウムアルミネート水和物が好適に使用できる。
【００１４】
前記合成カルシウムアルミネート水和物の原料となる水酸化カルシウムは、工業用消石灰等の高純度で粒度が小さく比表面積の大きい反応性の高いものが好ましいが、有害重金属類を含有していない水酸化カルシウムであれば、ケイ素、アルミニウム、鉄、マグネシウム等の多少の不純物を含有していても問題なく使用できる。例えば、通常廃棄物として処理されるホタテやカキ等の貝殻を焼成した後に水で消化して得た水酸化カルシウムや、安価な工業用生石灰を水で消化して得た水酸化カルシウムを使用することができる。
【００１５】
同様に、合成カルシウムアルミネート水和物の原料となる金属アルミニウムも、ＡＬＣ（Ａｕｔｏｃｌａｖｅｄ  Ｌｉｇｈｔｗｅｉｇｈｔ  Ｃｏｎｃｒｅｔｅ）製造に使用する発泡剤のような高純度で粒度が小さく比表面積の大きな反応性の高いものが好ましいが、有害重金属類を含有していないアルミニウムであれば、ケイ素、カルシウム、鉄、マグネシウム等の多少の不純物を含んでいても問題なく使用でき、例えば、金属アルミニウム加工業や溶融精錬業から排出される廃アルミスラッジ、アルミドロス、また粒度の大きいアルミニウム粒や安価なアルミスクラップ等を微粉砕して得られたアルミニウム微粉末を使用することができる。
【００１６】
上記水酸化カルシウムと金属アルミニウム粉末とを、所定のモル比、好適にはモル比２：１〜１：２で、例えば５０℃の水中で反応させると、ハイドロガーネット（３ＣａＯ・Ａｌ２Ｏ３・６Ｈ２Ｏ）やハイドログロシュラー（３ＣａＯ・Ａｌ２Ｏ３・６Ｈ２Ｏ）等の種々のカルシウムアルミネート水和物を得ることができ、特にカルシウムアルミネート水和物としては、３ＣａＯ・Ａｌ２Ｏ３・６Ｈ２Ｏを使用することが、より低い仮焼温度で重金属吸着能力が発現する点から望ましい。
【００１７】
かかる３ＣａＯ・Ａｌ２Ｏ３・６Ｈ２Ｏカルシウムアルミネート水和物を合成する場合には、水酸化カルシウムと金属アルミニウムとの理論モル比は３：２であるが、モル比に多少幅があっても、合成したカルシウムアルミネート水和物の仮焼後の重金属吸着能力には差が少ないため、本発明においては水酸化カルシウムと金属アルミニウムとのモル比は２：１〜１：２の範囲であることが好ましい。
【００１８】
カルシウムアルミネート水和物を合成するには公知の方法を使用することができ、例えば水酸化カルシウムに約３〜１０倍容量の清浄な水を加えてスラリーとし、当該スラリーに金属アルミニウム粉末を少しずつ添加して撹拌しながら反応させて水酸化カルシウムを合成する方法を好適に使用することができる。この場合、粒度の大きいアルミニウム粒を使用する場合は、ボールミル等に、アルミニウム粒と水酸化カルシウムと水とを共に入れて湿式混合粉砕しながら反応させても良い。
【００１９】
反応系中の金属アルミニウムが完全に溶解した後、スラリーを約５０〜１００℃で数時間〜数日間養生して、合成カルシウムアルミネート水和物を得る。なお、反応時に発生する水素ガスは適宜回収して、燃料等として有効利用することが可能である。
【００２０】
また、本発明で好適に使用することができる他のカルシウムアルミネート水和物としては、カルシウムアルミネートを多量に含有するセメントまたはクリンカを水和させて得られるカルシウムアルミネート水和物がある。
前記カルシウムアルミネートを多量に含有するセメントまたはクリンカとしては、アルミナセメント（ＣａＯ・Ａｌ２Ｏ３、ＣａＯ・２Ａｌ２Ｏ３、１２ＣａＯ・７Ａｌ２Ｏを高含有するセメント）や、超速硬セメントの原料となるジェットクリンカ（１１ＣａＯ・７Ａｌ２Ｏ３・ＣａＦ２を高含有するクリンカ）などが挙げられるが、特に限定されず、種々のセメントやクリンカを使用することができる。
【００２１】
前記アルミナセメントやジェットクリンカに、約３〜１０倍程容量の清浄な水を加えてスラリーとし、当該スラリーを常温で数時間〜数日間撹拌して、アルミナセメントやジェットクリンカを水和反応させ、３ＣａＯ・Ａｌ２Ｏ３・６Ｈ２Ｏ等の各種カルシウムアルミネート水和物を得る。特にカルシウムアルミネート水和物として、３ＣａＯ・Ａｌ２Ｏ３・６Ｈ２Ｏを好適に用いることができることは上記と同様である。水和反応を促進させたい場合には、熱水を使用したり、スラリーを加温あるいはボールミルなどで湿式粉砕しながら、水和反応を行うことにより実施できる。
このようにして得られた各種カルシウムアルミネート水和物を多量に含むスラリーを、デカンタやろ過器を使用して余分な水分を分離した後、例えば約５０〜２００℃で乾燥する。
【００２２】
次いで、乾燥した各種カルシウムアルミネート水和物を、空気中で３００〜１１００℃の温度範囲で仮焼、例えば１時間仮焼するが、各種カルシウムアルミネート水和物は、乾燥後いったん解砕してから仮焼しても、未解砕のブロック状乾燥ケーキを仮焼しても、いずれの方法を用いても良い。
このように仮焼することにより、カルシウムアルミネート水和物の有害重金属類に対する吸着能力が著しく向上改善される。かかる仮焼による水和物の変化や重金属吸着原理はまだ十分に解明できていないが、カルシウムアルミネート水和物中の水分子が失われ、極めて多孔質で比表面積の大きな１２ＣａＯ・７Ａｌ２Ｏ３やＣａ１２Ａｌ１４Ｏ３３などの各種カルシウムアルミネートが生成するためであることも１つの要因と考えられる。
【００２３】
仮焼温度は、少なくとも３００℃以上であることが、カルシウムアルミネート水和物の重金属類の吸着性能を向上させる点から望ましく、これは、３００℃未満では重金属吸着能力が十分に改善されないからである。一方、１１００℃を超える温度での仮焼は、得られるカルシウムアルミネートが溶融または焼結するおそれがある上に、加熱エネルギーが過大となりコスト的にも好ましくない。カルシウムアルミネートが一旦溶融したり、または焼結すると、得られるカルシウムアルミネートが重金属類を有効に吸着することができなくなるためである。
仮焼を終了した材料は、その後急冷あるいは除冷しても良い。このようにして得られた仮焼重金属吸着材は、用途に応じて粉体、ブロック状または造粒して使用することができる。
【００２４】
このようにして得られた重金属吸着材には、浄化または処理対象となる排水、廃液、焼却灰、汚染土壌などの性状に応じて、様々な吸着助剤を更に混合添加することができ、その方法は特に限定されず、均一に混合できれば任意の方法を用いることができる。
吸着助剤としては、そのものから有害重金属類が環境基準値を越えて溶出しない限り特に限定されず種々のものが使用できるが、例えばシリカヒューム、非晶質シリカ、シリカゲル、ゼオライト、酸性白土、活性白土、セピオライト、アタパルジャイト、ベントナイト、カオリン、メタカオリン、バーミキュライト、アロフェン、イモゴライト、アルミナゲル、ベーマイト、ギブサイト、活性アルミナ、カルサイト、ポルトランドセメント、高炉水砕スラグ、フライアッシュ、活性炭、金属アルミニウム粉、鉄粉からなる群より選ばれる少なくとも一種以上を、所望する性状に応じて任意量で混合することができ、ポルトランドセメントとしては、改良対象となる土壌の性状や施工コストを考慮した上で、普通、早強、超早強、中庸熱、耐硫酸塩などの各種ポルトランドセメントから任意に一種以上を選択することができる。
【００２５】
このようにして得られた重金属吸着材は、有害重金属類を含む排水、廃液、焼却灰、汚染土壌等、広範な浄化、処理対象物に直接適用することにより、有効に重金属類を吸着処理することができる。重金属吸着材の使用量は、含有される重金属の種類、量によって異なるが、例えば、通常、処理対象物１００重量部に対して、重金属吸着材を１０〜１００重量部混合することで、十分に重金属類を吸着処理することができる。
また、重金属を含有する排水、廃液、焼却灰、汚染土壌等を処理するにあたっては、本発明の重金属吸着材を、粉末状で散布混合したり、スラリー状にして混合する方法等、従来の混合方法を使用することで、後述する効果を十分に得ることができる。
【００２６】
【実施例】
本発明を、以下の実施例及び比較例を示して更に詳細に説明するが、本発明はこれらに限定されるものではない。
合成カルシウムアルミネート水和物及びその仮焼品の調製
以下の実施例及び比較例で使用する重金属吸着材としての合成カルシウムアルミネート水和物及びその仮焼品を、次のようにして調製した。
特級試薬水酸化カルシウム（キシダ化学株式会社製）に、当該水酸化カルシウムに対して１０倍容量の蒸留水を添加して攪拌し、スラリー状にした。当該スラリーを温度５０℃に保持しながら、該スラリーにＡＬＣ発泡用金属アルミニウム微粉末（大和金属粉工業株式会社製）を、水酸化カルシウムと金属アルミニウムとのモル比が１：１となるように少しずつ添加し、攪拌して反応させ、反応系中の金属アルミニウムを完全に溶解させた。
【００２７】
得られたスラリーを温度５０℃で２４時間養生し、次いで５０℃で乾燥後、粒径１２５μｍ以下になるまで解砕してカルシウムアルミネート水和物を得た。
得られたカルシウムアルミネート水和物をアルミナルツボに入れて電気炉内で６０分間それぞれ仮焼し、仮焼後は空気中で放冷して、合成カルシウムアルミネート水和物仮焼品を調製した。
【００２８】
アルミナセメント水和物、ジェットクリンカ水和物及び普通ポルトランドセメント水和物、並びにその仮焼品の調製
以下の実施例及び比較例で使用する重金属吸着材としてのアルミナセメント水和物、ジェットクリンカ水和物及び普通ポルトランドセメント水和物、並びにその仮焼品を、次のようにして調製した。
アルミナセメント（製品名  セカール５１；ラファージュ社製）、ジェットクリンカ（住友大阪セメント株式会社製）及び普通ポルトランドセメント（住友大阪セメント株式会社製）を使用し、それぞれ１０倍容量の蒸留水を加えて常温（２０℃）で２４時間撹拌し、次いで５０℃で乾燥後、粒径１２５μｍ以下になるまで解砕してカルシウムアルミネート水和物、ジェットクリンカ水和物及び普通ポルトランドセメント水和物を得た。
得られた各水和物をアルミナルツボに入れて電気炉内で６０分間、それぞれ下記実施例または比較例で示す温度で仮焼し、仮焼後は空気中で放冷して、各仮焼品を調製した。
【００２９】
実施例１〜４
蒸留水に二クロム酸カリウム試薬（キシダ化学株式会社製）を溶解して、ｐＨ５の六価クロム（濃度；１０００ｍｇ／ｌ）の重金属溶液を調製した。
一方、仮焼温度をそれぞれ３００℃、６００℃、８００℃、１１００℃として得られた合成カルシウムアルミネート水和物仮焼品を重金属吸着材として用い、当該粉末状重金属吸着材１ｇと前記重金属溶液５０ｍｌとを、１００ｍｌポリエチレン瓶に密封し、振とう機で４時間撹拌後、０．４５μｍのメンブランフィルターでろ過して、六価クロムの残存濃度と吸着率とを測定した。その結果を下記表１に示す。
ただし、六価クロムの残存濃度は、ＪＩＳＫ０１０２に準拠してＩＣＰ−ＡＥＳ（誘導結合型プラズマ発光分光装置）により測定した。また吸着率は、ブランク（比較例１）の六価クロム濃度に対する上記残存濃度の減少量から算出したものである。
【００３０】
比較例１
上記実施例１で使用した重金属溶液に、重金属吸着材を添加しない以外は、実施例１と同様にして、ブランク溶液としての六価クロムの残存濃度と吸着率とを測定した。その結果を下記表２に示す。
比較例２〜４
重金属吸着材として、特級試薬水酸化カルシウム（キシダ化学株式会社製）、仮焼する前の合成カルシウムアルミネート水和物（５０℃乾燥）、仮焼温度を２００℃として得られた合成カルシウムアルミネート水和物仮焼品を用いた以外は、実施例１と同様にして、六価クロムの残存濃度と吸着率とを測定した。その結果を下記表２に示す。
【００３１】
実施例５〜８
重金属吸着材として、仮焼温度をそれぞれ３００℃、６００℃、８００℃、１１００℃として得られたアルミナセメント水和物仮焼品を用いた以外は、実施例１と同様にして、六価クロムの残存濃度と吸着率とを測定した。その結果を下記表１に示す。
【００３２】
比較例５〜７
重金属吸着材として、アルミナセメント（製品名  セカール５１；ラファージュ社製）、仮焼する前のアルミナセメント水和物（５０℃乾燥）、仮焼温度を２００℃として得られたアルミナセメント水和物仮焼品をそれぞれ用いた以外は、実施例１と同様にして、六価クロムの残存濃度と吸着率とを測定した。その結果を下記表２に示す。
【００３３】
実施例９〜１２
重金属吸着材として、仮焼温度をそれぞれ３００℃、６００℃、８００℃、１１００℃として得られたジェットクリンカ水和物仮焼品を用いた以外は、実施例１と同様にして、六価クロムの残存濃度と吸着率とを測定した。その結果を下記表１に示す。
【００３４】
比較例８〜１０
重金属吸着材として、ジェットクリンカ（住友大阪セメント株式会社製）、仮焼する前の前記ジェットクリンカ水和物（５０℃乾燥）、仮焼温度を２００℃として得られたジェットクリンカ水和物仮焼品を用いた以外は、実施例１と同様にして、六価クロムの残存濃度と吸着率とを測定した。その結果を下記表２に示す。
【００３５】
比較例１１〜１２
重金属吸着材として、普通ポルトランドセメント（住友大阪セメント株式会社製）、仮焼する前の普通ポルトランドセメント水和物（５０℃乾燥）をそれぞれ用いた以外は、実施例１と同様にして、六価クロムの残存濃度と吸着率とを測定した。その結果を下記表２に示す。
【００３６】
比較例１３〜１５
重金属吸着材として、高炉水砕スラグ（セメント混合用スラグ；住友金属工業株式会社製）、活性白土（製品名  ＳＡ１；日本活性白土株式会社製）、カルシウム型ベントナイト（製品名ベンゲルライト１１；豊順鉱業株式会社製）をそれぞれ用いた以外は、実施例１と同様にして、六価クロムの残存濃度と吸着率とを測定した。その結果を下記表２に示す。
【００３７】
【表１】
2005040685.tif 000002
【００３８】
【表２】
2005040685.tif 000003
【００３９】
上記実施例１〜１２及び比較例２〜１０より、合成カルシウムアルミネート水和物、アルミナセメント水和物、ジェットクリンカ水和物をそれぞれ３００〜１１００℃で仮焼した場合には、六価クロム吸着率が著しく改善され、一方、本発明の重金属吸着材の原料である、水酸化カルシウム、アルミナセメント、ジェットセメントや、仮焼を実施していない水和物（合成カルシウムアルミネート水和物、アルミナセメント水和物、ジェットクリンカ水和物）や、仮焼温度を２００℃として得られた水和物仮焼品（合成カルシウムアルミネート水和物、アルミナセメント水和物、ジェットクリンカ水和物）は、六価クロム吸着率が極めて低いことがわかる。
【００４０】
比較例１１〜１５より、普通ポルトランドセメント、普通ポルトランドセメント水和物、高炉水砕スラグ、活性白土、カルシウム型ベントナイトには、六価クロムに対する吸着効果はなく、六価クロム吸着率が極めて低いことがわかる。
【００４１】
実施例１３〜１６
ｐＨ１１のアンモニア水に試薬ニクロム酸カリウム（キシダ化学株式会社製）、試薬モリブデン酸（キシダ化学株式会社製）、試薬亜砒酸（キシダ化学株式会社製）を溶解して、六価クロム（濃度；５０７ｍｇ／ｌ）、モリブデン（濃度；４５４ｍｇ／ｌ）、砒素（濃度；７１ｍｇ／ｌ）の重金属を３種含有する重金属混合溶液を調製した。仮焼温度をそれぞれ３００℃、６００℃、８００℃、１１００℃として得られた合成カルシウムアルミネート水和物仮焼品を重金属吸着材として用い、当該粉末状重金属吸着材５ｇと前記重金属混合溶液５０ｍｌとを、１００ｍｌポリエチレン瓶に密封し、振とう機で４時間撹拌後、０．４５μｍのメンブランフィルターでろ過して、前記３種の重金属の残存濃度と吸着率とをそれぞれ測定した。その結果を下記表３に示す。
ただし、各重金属残存濃度は、実施例１と同様に、ＪＩＳＫ０１０２に準拠してＩＣＰ−ＡＥＳにより測定した。また吸着率は、ブランク（比較例１６）中の各重金属濃度に対する残存濃度の減少量から算出したものである。
【００４２】
比較例１６
上記実施例１３で使用した重金属混合溶液に、重金属吸着材を添加しない以外は、実施例１３と同様にして、ブランク溶液としての各重金属残存濃度と吸着率とを測定した。その結果を下記表４に示す。
比較例１７〜１９
重金属吸着材として、特級試薬水酸化カルシウム（キシダ化学株式会社製）、仮焼する前の合成カルシウムアルミネート水和物（５０℃乾燥）、仮焼温度を２００℃として得られた合成カルシウムアルミネート水和物仮焼品を用いた以外は、実施例１３と同様にして、各重金属残存濃度と吸着率とを測定した。その結果を下記表４に示す。
【００４３】
実施例１７〜２０
重金属吸着材として、仮焼温度をそれぞれ３００℃、６００℃、８００℃、１１００℃として得られたアルミナセメント水和物仮焼品を用いた以外は、実施例１３と同様にして、各重金属残存濃度と吸着率とを測定した。その結果を下記表３示す。
【００４４】
比較例２０〜２２
重金属吸着材として、アルミナセメント（製品名  セカール５１；ラファージュ社製）、仮焼する前の前記アルミナセメント水和物（５０℃乾燥）、仮焼温度を２００℃として得られたアルミナセメント水和物仮焼品をそれぞれ用いた以外は、実施例１３と同様にして、各重金属残存濃度と吸着率とを測定した。その結果を下記表４に示す。
【００４５】
実施例２１〜２４
重金属吸着材として、仮焼温度をそれぞれ３００℃、６００℃、８００℃、１１００℃として得られた上記ジェットクリンカ水和物仮焼品をそれぞれ用いた以外は、実施例１３と同様にして、各重金属残存濃度と吸着率とを測定した。その結果を下記表３に示す。
【００４６】
比較例２３〜２５
重金属吸着材として、ジェットクリンカ（住友大阪セメント株式会社製）、仮焼する前の前記ジェットクリンカ水和物（５０℃乾燥）、仮焼温度を２００℃で実施して得られたジェットクリンカ水和物仮焼品を用いた以外は、実施例１３と同様にして、各重金属残存濃度と吸着率とを測定した。その結果を下記表４に示す。
【００４７】
比較例２６〜２９
重金属吸着材として、普通ポルトランドセメント（住友大阪セメント株式会社製）、高炉水砕スラグ（製品名セメント混合用スラグ；住友金属工業株式会社製）、活性白土（製品名ＳＡ１；日本活性白土株式会社製）、カルシウム型ベントナイト（製品名ベンゲルブライト１１；豊順鉱業株式会社製）をそれぞれ用いた以外は、実施例１３と同様にして、各重金属残存濃度と吸着率とを測定した。その結果を下記表４に示す。
【００４８】
【表３】
2005040685.tif 000004
【００４９】
【表４】
2005040685.tif 000005
【００５０】
上記実施例１３〜２４及び比較例１７〜２５より、合成カルシウムアルミネート水和物、アルミナセメント水和物、ジェットクリンカ水和物をそれぞれ３００〜１１００℃で仮焼した場合には、六価クロム、モリブデン及び砒素のすべての重金属の吸着率が同時に著しく改善され、一方、本発明の重金属吸着材の原料である、水酸化カルシウム、アルミナセメント、ジェットセメントや、仮焼を実施していない水和物（合成カルシウムアルミネート水和物、アルミナセメント水和物、ジェットクリンカ水和物）や、仮焼温度を２００℃で行った水和物仮焼品（合成カルシウムアルミネート水和物、アルミナセメント水和物、ジェットクリンカ水和物）は、六価クロム、モリブデン吸着率は極めて低いことがわかる。
【００５１】
比較例２６〜２９より、普通ポルトランドセメント、高炉水砕スラグ、活性白土、カルシウム型ベントナイトの場合には、六価クロム及びモリブデンに対する吸着効果はなく、六価クロム及びモリブデンの吸着率は極めて低いことがわかる。
なお砒素に関しては、比較例２８及び２９を除いたすべての事例で効率よく吸着したため、水和物の差異および仮焼の有無による差はないものと考えられる。
【００５２】
実施例２５
ｐＨ１３の水酸化ナトリウム水溶液に、試薬塩化鉛（キシダ化学株式会社製）、試薬モリブデン酸（キシダ化学株式会社製）、試薬亜砒酸（キシダ化学株式会社製）を溶解して、鉛（濃度；４１２ｍｇ／ｌ）、モリブデン（濃度；２１３ｍｇ／ｌ）、砒素（濃度；２２ｍｇ／ｌ）の重金属を３種含有する重金属混合溶液を調製した。
仮焼温度を８００℃として得られた合成カルシウムアルミネート水和物仮焼品を重金属吸着材として用い、当該粉末状重金属吸着材５ｇと前記重金属混合溶液５０ｍｌとを、１００ｍｌポリエチレン瓶に密封し、振とう機で４時間撹拌後、０．４５μｍのメンブランフィルターでろ過して、前記３種の重金属の残存濃度と吸着率とをそれぞれ測定した。その結果を下記表５に示す。
ただし、各重金属残存濃度は、実施例１と同様に、ＪＩＳＫ０１０２に準拠してＩＣＰ−ＡＥＳにより測定した。また吸着率は、ブランク（比較例３０）中の各重金属濃度に対する残存濃度の減少量から算出したものである。
【００５３】
比較例３０
上記実施例２５で使用した重金属混合溶液に、重金属吸着材を添加しない以外は、実施例２５と同様にして、ブランク溶液としての各重金属残存濃度と吸着率とを測定した。その結果を下記表５に示す。
比較例３１〜３２
重金属吸着材として、特級試薬水酸化カルシウム（キシダ化学株式会社製）、仮焼する前の前記合成カルシウムアルミネート水和物（５０℃乾燥）を用いた以外は、実施例２５と同様にして、各重金属残存濃度と吸着率とを測定した。その結果を下記表５に示す。
【００５４】
実施例２６
重金属吸着材として、前記合成カルシウムアルミネート水和物８００℃仮焼品の代わりに、アルミナセメント水和物８００℃仮焼品を用いた以外は、実施例２５と同様にして、各重金属残存濃度と吸着率とを測定した。その結果を下記表５に示す。
【００５５】
比較例３３〜３４
重金属吸着材として、アルミナセメント（製品名  セカール５１；ラファージュ社製）、仮焼する前のアルミナセメント水和物（５０℃乾燥）を用いた以外は、実施例２５と同様にして、各重金属残存濃度と吸着率とを測定した。その結果を下記表５に示す。
【００５６】
実施例２７
重金属吸着材として、合成カルシウムアルミネート水和物８００℃仮焼品の代わりに、ジェットクリンカ水和物８００℃仮焼品を用いた以外は、実施例２５と同様にして、各重金属残存濃度と吸着率とを測定した。その結果を下記表５に示す。
【００５７】
比較例３５〜３６
重金属吸着材として、ジェットクリンカ（住友大阪セメント株式会社製）、仮焼する前のジェットクリンカ水和物（５０℃乾燥）を用いた以外は、実施例２５と同様にして、各重金属残存濃度と吸着率とを測定した。その結果を下記表５に示す。
【００５８】
比較例３７〜４１
重金属吸着材として、普通ポルトランドセメント（住友大阪セメント株式会社製）、高炉スラグ（製品名セメント混合用スラグ；住友金属工業株式会社製）、活性白土（製品名ＳＡ１；日本活性白土株式会社製）、アタパルジャイト（製品名アタゲルＤＣ１５０；三共精粉株式会社製）、セピオライト（製品名ファイバーＳ；日本タルク株式会社製）をそれぞれ用いた以外は、実施例２５と同様にして、各重金属残存濃度と吸着率とを測定した。その結果を下記表５に示す。
【００５９】
【表５】
2005040685.tif 000006
【００６０】
上記実施例２５〜２７及び比較例３１〜３６より、合成カルシウムアルミネート水和物、アルミナセメント水和物、ジェットクリンカ水和物をそれぞれ８００℃で仮焼した場合には、鉛、モリブデン及び砒素のすべての重金属の吸着率が同時に著しく改善され、一方、本発明の重金属吸着材の原料である、水酸化カルシウム、アルミナセメント、ジェットセメントや、仮焼を実施していない水和物（合成カルシウムアルミネート水和物、アルミナセメント水和物、ジェットクリンカ水和物）は、鉛、モリブデン吸着率が極めて低いことがわかる。
【００６１】
比較例３７〜３８より、普通ポルトランドセメント、高炉水砕スラグは、鉛とモリブデンとの吸着率が低く、比較例３９〜４１より、粘土鉱物である活性白土、アタパルジャイト、セピオライトの場合には、鉛の吸着率は高かったが、モリブデンと砒素の吸着率は極めて低かった。
なお砒素に関しては、比較例３８〜４１を除いたすべての事例で効率よく吸着したため、水和物の差異および仮焼の有無による差はないものと考えられる。
【００６２】
実施例２８
ｐＨ１の希硝酸に、試薬ニクロム酸カリウム（キシダ化学株式会社製）、試薬モリブデン酸（キシダ化学株式会社製）、試薬酸化カドミウム（キシダ化学株式会社製）を溶解して、六価クロム（濃度；４０８ｍｇ／ｌ）、モリブデン（濃度；１３４ｍｇ／ｌ）、カドミウム（濃度；５０ｍｇ／ｌ）の重金属を３種含有する重金属混合溶液を調製した。
仮焼温度を８００℃として得られた合成カルシウムアルミネート水和物仮焼品を重金属吸着材として用い、当該粉末状重金属吸着材５ｇと前記重金属混合溶液５０ｍｌとを、１００ｍｌポリエチレン瓶に密封し、振とう機で４時間撹拌後、０．４５μｍのメンブランフィルターでろ過して、前記３種の重金属の残存濃度と吸着率とをそれぞれ測定した。その結果を下記表６に示す。
ただし、各重金属残存濃度は、実施例１と同様に、ＪＩＳＫ０１０２に準拠してＩＣＰ−ＡＥＳにより測定した。また吸着率は、ブランク（比較例４２）中の各重金属濃度に対する残存濃度の減少量から算出したものである。
【００６３】
比較例４２
上記実施例２８で使用した重金属混合溶液に、重金属吸着材を添加しない以外は、実施例２８と同様にして、ブランク溶液としての各重金属残存濃度と吸着率とを測定した。その結果を下記表７に示す。
比較例４３〜４４
重金属吸着材として、特級試薬水酸化カルシウム（キシダ化学株式会社製）、仮焼する前の前記合成カルシウムアルミネート水和物（５０℃乾燥）を用いた以外は、実施例２８と同様にして、各重金属残存濃度と吸着率とを測定した。その結果を下記表７に示す。
【００６４】
実施例２９
重金属吸着材として、前記合成カルシウムアルミネート水和物８００℃仮焼品の代わりに、アルミナセメント水和物８００℃仮焼品を用いた以外は、実施例２８と同様にして、各重金属残存濃度と吸着率とを測定した。その結果を下記表６に示す。
【００６５】
比較例４５〜４６
重金属吸着材として、アルミナセメント（製品名  セカール５１；ラファージュ社製）、仮焼する前のアルミナセメント水和物（５０℃乾燥）を用いた以外は、実施例２８と同様にして、各重金属残存濃度と吸着率とを測定した。その結果を下記表７に示す。
【００６６】
実施例３０
重金属吸着材として、前記合成カルシウムアルミネート水和物８００℃仮焼品の代わりに、ジェットクリンカ水和物８００℃仮焼品を用いた以外は、実施例２８と同様にして、各重金属残存濃度と吸着率とを測定した。その結果を下記表６に示す。
【００６７】
比較例４７〜４８
重金属吸着材として、ジェットクリンカ（住友大阪セメント株式会社製）、仮焼する前のジェットクリンカ水和物（５０℃乾燥）を用いた以外は、実施例２８と同様にして、各重金属残存濃度と吸着率とを測定した。その結果を下記表７に示す。
【００６８】
比較例４９〜５３
重金属吸着材として、普通ポルトランドセメント（住友大阪セメント株式会社製）、高炉水砕スラグ（製品名セメント混合用スラグ；住友金属工業株式会社製）、活性白土（製品名ＳＡ１；日本活性白土株式会社製）、アタパルジャイト（製品名アタゲルＤＣ１５０；三共精粉株式会社製）、セピオライト（製品名ファイバーＳ；日本タルク株式会社製）をそれぞれ用いた以外は、実施例２８と同様にして、各重金属残存濃度と吸着率とを測定した。その結果を下記表７に示す。
【００６９】
【表６】
2005040685.tif 000007
【００７０】
【表７】
2005040685.tif 000008
【００７１】
上記実施例２８〜３０及び比較例４３〜４８より、合成カルシウムアルミネート水和物、アルミナセメント水和物、ジェットクリンカ水和物をそれぞれ８００℃で仮焼した場合には、六価クロム、モリブデン及びカドミウムのすべての重金属の吸着率が同時に著しく改善され、一方、本発明の重金属吸着材の原料である、水酸化カルシウム、アルミナセメント、ジェットセメントや、仮焼を実施していない水和物（合成カルシウムアルミネート水和物、アルミナセメント水和物、ジェットクリンカ水和物）は、六価クロム、モリブデン吸着率が極めて低いことがわかる。
【００７２】
比較例４９及び５３より、普通ポルトランドセメント、セピオライトは、カドミウムの吸着率が高かったが、六価クロムとモリブデンの吸着率は極めて低かった。
比較例５０〜５２より、高炉水砕スラグ、活性白土、アタパルジャイトの場合には、重金属３種すべての吸着率が極めて低かった。
なおカドミウムに関しては、比較例５０〜５３を除いたすべての事例で効率よく吸着したため、水和物の差異および仮焼の有無による差はないものと考えられる。
【００７３】
【発明の効果】
本発明の重金属吸着材は、工場排水、鉱山廃水、焼却灰、ばいじん、汚染土壌等に含まれる六価クロム、モリブデン、砒素、鉛、カドミウム、銅などの有害重金属類を同時に吸着除去または吸着固定することができ、従って、例えば排水の浄化、焼却灰や汚染土壌中の有害重金属類の不溶化（封じ込め）を低コストで行うことを可能とする。
また、本発明の重金属類の処理方法は、上記本発明の重金属吸着材を用いて、工場排水、鉱山廃水、焼却灰、ばいじん、汚染土壌等と直接混合することにより、重金属を同時に吸着除去または吸着固定することを簡便に行うことを可能とする。